(57)【要約】【課題】コンジュゲート繊維および芯鞘型繊維などの高価な繊維を使用することなく、安価に目崩れを防止することができる融着糸および布帛を提供する。【解決手段】高融点モノフィラメント繊維と低融点モノフィラメント繊維が組み合わされ、かつ低融点モノフィラメント繊維表面が露出している融着糸、特にポリエチレンテレフタレート‐イソフタレート共重合体を主成分となし、融点１４０〜２１０℃で、１５０〜１０００デニールのモノフィラメント糸から成るモノフィラメント繊維が組み合わされ、かつ低融点モノフィラメント繊維表面が露出している目崩れ防止用融着糸を編織し加熱処理より対象糸条に融着した目崩れ防止布帛により、高価な繊維を使用することなく効果的に目崩れを防止する。低融点モノフィラメント繊維が露出していることによって、編織に対応する繊維に容易に強固に圧着させる。【選択図】      図１
2004149964.tif 000002
【特許請求の範囲】
【請求項１】
高融点モノフィラメント繊維と低融点モノフィラメント繊維とが組み合わされ、かつ低融点モノフィラメント繊維の表面が露出していることを特徴とする融着糸。
【請求項２】
高融点モノフィラメント繊維が１５０〜１０００デニールであることを特徴とする請求項１記載の融着糸。
【請求項３】
低融点モノフィラメント繊維が１００〜１０００デニールであることを特徴とする請求項１記載の融着糸。
【請求項４】
高融点モノフィラメント繊維が１５０〜１０００デニールであって、高融点モノフィラメント繊維よりもデニール数が小さい低融点モノフィラメント繊維が組み合わされ、かつ低融点モノフィラメント繊維の表面が露出していることを特徴とする融着糸。
【請求項５】
複数の高融点モノフィラメント繊維と低融点モノフィラメント繊維とが組み合わされ、前記複数の高融点モノフィラメント繊維のデニール数の合計が１５０以上であって、少なくとも１本の低融点モノフィラメント繊維が高融点モノフィラメント繊維間に挟まれ、かつ低融点モノフィラメント繊維の表面が露出していることを特徴とする目崩れ防止用融着糸。
【請求項６】
ポリエチレンテレフタレート‐イソフタレート共重合体を主成分とし、融点１４０〜２１０℃で、１００〜１０００デニールのモノフィラメント糸から成ることを特徴とする融着糸。
【請求項７】
経糸および緯糸のいずれか一方が、高融点モノフィラメント繊維と低融点モノフィラメント繊維とが組み合わされ、かつ低融点モノフィラメント繊維の表面が露出している目崩れ防止用融着糸を編織し、経糸と緯糸との交差部を熱融着したことを特徴とする目崩れ防止布帛。
【請求項８】
経糸および緯糸のいずれか一方に請求項５の融着糸を用いて編織し、経糸と緯糸との交差部を熱融着したことを特徴とする目崩れ防止布帛。
【請求項９】
経糸および緯糸のいずれか一方に請求項６の融着糸を用いて編織し、経糸と緯糸との交差部を熱融着したことを特徴とする目崩れ防止布帛。
【請求項１０】
経糸および緯糸のいずれか一方に請求項７の融着糸を用いて編織し、経糸と緯糸との交差部を熱融着したことを特徴とする目崩れ防止布帛。
【発明の詳細な説明】
【０００１】
【発明の属する技術分野】
本発明は、融着糸およびその融着糸を用いた目崩れ防止布帛に関する。
【０００２】
【従来の技術】
第１の従来の技術では、カーテン芯地において、縦糸にポリエステルマルチフィラメントを用い、横糸にポリエステルモノフィラメントを用いて、これらのマルチフィラメントとモノフィラメントとをテープ状に製織して芯地基材を形成し、この芯地基材を樹脂液に浸漬して乾燥させ、芯地基材の表面および裏面を樹脂被覆することによって、縦糸および横糸の相互間の滑りを阻止し、目崩れを防止している（たとえば、特許文献１参照）。
【０００３】
第２の従来の技術では、接着芯地において、ポリエステルマルチフィラメントから成る織物の片面に、樹脂を、シンター、パウダードット、ペーストドット、およびダブルドットなどのドット加工によってドット状に点在させて塗布し、モアレの発生を防止している（たとえば、特許文献２参照）。
【０００４】
また第３の従来の技術では、ポリエステル布にポリエステル接着剤を、剥離強度を低下させず、表地と接着した際に表地の表面の風合いしないように点在させて塗布することによって、目崩れを防止している（たとえば、特許文献３参照）。
【０００５】
さらに第４の従来の技術では、ブラウスなどの薄くソフトな表地に対する裏地として用いられる芯地において、前記表地の薄くソフトな風合を低下させないために、繊度の小さい布帛の表面にドット状に熱融着性の接着剤を塗布している（特許文献４参照）。
【０００６】
さらに第５の従来の技術では、カーテンの芯地において、芯地に縦方向のしなやかさを付与するとともに、芯地の目崩れを防止するために、ポリエステル糸から成るマルチフィラメントを経糸に用い、芯部が鞘部よりも高融点である芯鞘型複合フィラメントを緯糸に用い、これらの経糸と緯糸とをテープ状に製織して芯地基材を形成し、この芯地素材を熱処理することによって、（たとえば、特許文献５および特許文献６参照）。
【０００７】
【特許文献１】
実開平４−２１５８２号公報
【特許文献２】
特開平８−１７６９３１号公報
【特許文献３】
特開２００１−３２１７５号公報
【特許文献４】
特開平５−１４８７３３号公報
【特許文献５】
特開平８−２９９１６１号公報
【特許文献６】
特開平１０−１３０９８９号公報
【０００８】
【発明が解決しようとする課題】
前述の各従来の技術で、目崩れ防止に対して、織成交点での接着力が不足しており、このためさらに接着力の向上の向上を求めると芯鞘繊維のような高価な材料を使用しなければならず、布帛の製造コストが高価になってしまうという問題がある。
【０００９】
本発明の目的は、芯鞘繊維やコンジュゲート繊維のような高価な繊維を使用することなく、安価で高い性能を有する目崩れ防止布帛、およびそれに使用する糸条を提供することである。
【００１０】
【課題を解決するための手段】
請求項１記載の本発明は、高融点モノフィラメント繊維と低融点繊維が組み合わされ、かつ低融点モノフィラメント繊維表面が露出していることを特徴とする融着糸である。
【００１１】
請求項２記載の本発明は、高融点モノフィラメント繊維が１５０〜１０００デニールであることを特徴とする。
【００１２】
請求項３記載の本発明は、低融点モノフィラメント繊維が１００〜１０００デニールであることを特徴とする。
【００１３】
請求項４記載の本発明は、高融点モノフィラメント繊維が１５０〜１０００デニールであって、高融点モノフィラメント繊維よりもデニール数が小さい低融点モノフィラメント繊維が組み合わされ、かつ低融点モノフィラメント繊維の表面が露出していることを特徴とする融着糸である。
【００１４】
請求項５記載の本発明は、複数の高融点モノフィラメント繊維と低融点モノフィラメント繊維とが組み合わされ、前記複数の高融点モノフィラメント繊維のデニール数の合計が１５０以上であって、少なくとも１本の低融点モノフィラメント繊維が高融点モノフィラメント繊維間に挟まれ、かつ低融点モノフィラメント繊維の表面が露出していることを特徴とする目崩れ防止用融着糸である。
【００１５】
請求項６記載の本発明は、ポリエチレンテレフタレート‐イソフタレート共重合体を主成分とし、融点１４０〜２１０℃で、１００〜１０００デニールのモノフィラメント糸から成ることを特徴とする融着糸である。
【００１６】
請求項７記載の本発明は、経糸および緯糸のいずれか一方が、高融点モノフィラメント繊維と低融点モノフィラメント繊維とが組み合わされ、かつ低融点モノフィラメント繊維の表面が露出している目崩れ防止用融着糸を編織し、経糸と緯糸との交差部を熱融着したことを特徴とする目崩れ防止布帛である。
【００１７】
請求項８記載の本発明は、経糸および緯糸のいずれか一方に前記融着糸を用いて編織し、経糸と緯糸との交差部を熱融着したことを特徴とする目崩れ防止布帛である。
【００１８】
請求項９記載の本発明は、経糸および緯糸のいずれか一方に前記融着糸を用いて編織し、経糸と緯糸との交差部を熱融着したことを特徴とする目崩れ防止布帛である。
【００１９】
請求項１０記載の本発明は、経糸および緯糸のいずれか一方に前記融着糸を用いて編織し、経糸と緯糸との交差部を熱融着したことを特徴とする目崩れ防止布帛である。
【００２０】
本発明に従えば、低融点モノフィラメント繊維は、高融点モノフィラメント繊維と組み合わされ、かつ低融点モノフィラメント繊維の表面が露出している。低融点モノフィラメント繊維は、高融点モノフィラメント繊維よりも少なくとも３０〜５０℃以上融点が低く、好ましくは１４０〜２１０℃に選ばれる。低融点モノフィラメント繊維が細くなるに従い、熱融着による接着が弱くなる。逆に、低融点モノフィラメント繊維が、高融点モノフィラメント繊維から成る糸条よりも細い場合の方が、熱融着によるはみ出しが少なく、外見の良いものが得られる。一方、低融点モノフィラメント繊維は、高融点モノフィラメント繊維糸条よりも太くした方が融着を確実にするためには好ましい。この相反する要求を満足するためには、低融点モノフィラメント繊維１本のデニール数を高融点モノフィラメント繊維１本のデニール数よりも大きくして太いものを用い、高融点モノフィラメント繊維の本数を低融点モノフィラメント繊維の本数より多くすることによって達成することができる。これによって、少なくとも低融点モノフィラメント繊維の一部は隣接する高融点モノフィラメント繊維の糸条より突出させることができる。
【００２１】
低融点モノフィラメント糸条は、熱圧着性が優れているのは勿論、高融点モノフィラメント糸条と組み合わせて、美麗かつ確実に溶着する。低融点糸条として望ましい繊維は、ポリエチレンテレフタレート‐イソフタレート共重合体等の、低ポリマーの溶融紡糸した糸条、および融点が１２０℃〜１８０℃の共重合ナイロン繊維等が例示できる。
【００２２】
本発明の低融点モノフィラメント繊維は、融点が１４０〜２１０℃のポリマーを紡糸したものが好適で、低融点ポリエステルコポリマーや、共重合ポリアミドが例示できる。特にポリエチレンテレフタレートと、イソフタール酸、セバシン酸、アジピン酸、ジエチレングライコールから選ばれた化合物との共重合体は低融点ポリエステルとして好適である。これらの共重合体の前記化合物の成分比率は、５％〜３０％程度が望ましい。
【００２３】
本発明の高融点モノフィラメント繊維は、融点が２５０〜２７０℃のポリエステルフィラメントが望ましく、高融点モノフィラメント繊維としてはモノフィラメント糸等の合計デニール数が１００デニール以上、望ましくは１５０〜１０００デニールの太さに選ばれ、これをたとえば２本以上に分割してもよい。高融点モノフィラメント繊維を１００デニール以上、望ましくは１５０デニールの太さにすることによって、糸条の強度、剛性度が満足され、すなわち布帛の物性が望ましいものになる。また高融点モノフィラメント糸条の太さが１０００デニールを越すと、硬すぎて製織することできない。
【００２４】
高融点モノフィラメント繊維と低融点モノフィラメント繊維との組み合せは、低／高が１本／１本、２本／２本、１本／２本、２本／３本、４本／４本等が可能であり、その中でも、１本／２本、２本／２本が望ましい。このような本数比で組み合わせは、上記高融点モノフィラメント繊維と低融点モノフィラメント繊維との撚糸、引き揃え、あるいは製織中のシャトルによる接合等の方法によって達成され、目崩れ防止用融着糸条が得られる。
【００２５】
本発明の目崩れ防止用融着糸は、高融点モノフィラメント繊維と低融点モノフィラメント繊維とが組み合わされ、かつ低融点モノフィラメント繊維の表面が露出していることを特徴とする融着糸である。
【００２６】
目崩れ防止用融着糸条の実施態様については、高融点モノフィラメント繊維は１００デニール以上、特に１５０デニール以上の太さのポリエステルモノフィラメント糸が、目崩れ防止のために望ましい。
【００２７】
この繊維を１００デニール以上の太さの低融点モノフィラメント繊維と組み合わせるのが特に好ましい。
【００２８】
さらに、本発明では、１５０デニール以上の２本の高融点モノフィラメント繊維と、１００デニール以上の２本の低融点モノフィラメント繊維とを組み合わせることが特に好ましい。
【００２９】
低融点モノフィラメント繊維は、高融点モノフィラメント繊維より太い繊維としてもよいが、その場合は本数を少なくすることが望ましい。
【００３０】
【発明の実施の形態】
図１は、本発明の実施の一形態の融着糸３を用いた目崩れ防止布帛を示す一部の平面図であり、図２は融着糸３の拡大断面図である。本実施の形態では、低融点モノフィラメント繊維と高融点モノフィラメント繊維を並べて製糸する。高融点モノフィラメント繊維１は、低融点モノフィラメント繊維２よりも太い糸であるが、低融点モノフィラメント繊維２の表面の一部または全部が露出しているので、これらが組み合わされた融着糸３は、織成する相手の糸条に強固にかつ確実に熱融着することができる。
【００３１】
図３は、本発明の実施の他の形態の融着糸３を用いた目崩れ防止布帛を示す一部の平面図であり、図４は図３に示される融着糸３の拡大断面図である。なお、前述の実施の形態と対応する部分には、同一の参照符を付す。本実施の形態の目崩れ防止布帛では、複数本の高融点モノフィラメント繊維１間に低融点モノフィラメント繊維２が配置されている。同図に示されるように、２本の３００デニールの高融点モノフィラメント繊維１間に、２００デニールの融点１６０〜２１０℃の共重合ポリエステルモノフィラメント糸から成る低融点繊維２を２本挟んで、撚糸または引き揃えて配置し、本実施の形態の融着糸を得る。
【００３２】
低融点モノフィラメント繊維２の表面が外部に臨んで露出されており、この部分が織成する相手の糸条と交点で熱圧着される。このとき低融点モノフィラメント繊維２の溶融した余分な部分は、高融点モノフィラメント繊維１と低融点モノフィラメント繊維２との間の空隙に吸着されるので、接着部分がはみ出して美観を損なうことはない。また低融点モノフィラメント繊維２の露出部分が圧着に際し、編織に対応する糸条に十分に熱融着して固定することができる。
【００３３】
１本の低融点モノフィラメント繊維２に対し、それを囲む高融点モノフィラメント繊維１は、合計３００デニール以上と太く、大きな強度を達成することができる。
【００３４】
一例として、３００デニール以上の２本の高融点モノフィラメント繊維１と、デニール数がたとえば２００の２本の低融点モノフィラメント繊維２とが、各高融点モノフィラメント繊維１の間に挟まれた状態を１単位とした糸条を用いて、目崩れ防止糸条を形成する。低融点モノフィラメント繊維２は、高融点モノフィラメント繊維１の間に挟まれた状態で露出している。このため織成したとき、低融点モノフィラメント繊維２は、経糸４と緯糸５との交差部６で、露出部が加熱処理によって溶融し、結合することができる。
【００３５】
本実施の形態の布帛は、経糸４または緯糸５の少なくともいずれか一方（本実施の形態では緯糸５）が、高融点モノフィラメント繊維１と低融点モノフィラメント繊維２とが組み合わされ、かつ低融点モノフィラメント繊維２の表面が露出している目崩れ防止用融着糸３を編織し、加熱処理により編織に対応する糸条である経糸４に融着するので、上記得られた本発明の糸条同士、あるいは本発明の糸条と従来から周知のマルチフィラメント糸とをニードル織機、ラピア織機またはラッセル編み機で編織する。たとえば経糸４にマルチフィラメント、緯糸５に本発明の糸条３を形成すると、経糸４により布帛にしなやかさが得られる。布帛を織成後、ヒートロール等の加熱手段で、低融点モノフィラメント繊維２が溶融して、高融点モノフィラメント繊維１が溶融しない温度、たとえば２２０℃以下で加熱圧着すると、本発明の目崩れ防止布帛が得られる。
【００３６】
図５は、本発明の実施のさらに他の形態の目崩れ防止布帛を示す一部の平面図である。なお、前述の図１〜図４に示される実施の各形態と対応する部分には、同一の参照符を付す。高融点モノフィラメント繊維１と低融点モノフィラメント繊維２とが撚糸等の手法によって組み合わされて、緯糸５が得られる。マルチフィラメント糸等によって実現される経糸４が緯糸５と織成された後、加熱圧着され、低融点モノフィラメント繊維２と経糸４との相互に対向する表面側交差部７、裏面側交差部８で低融点モノフィラメント繊維２が溶融され、目崩れのない布帛８が得られる。
【００３７】
布帛には物理的強度と接着性が必要で、物理的強度はたとえば、合計１５０デニール以上の高融点モノフィラメント繊維が必要である。一方低融点モノフィラメント繊維は露出した状態で溶融して交差する糸条と熱圧着され、確実に交点が固定される。
【００３８】
さらに低融点モノフィラメント繊維が高融点モノフィラメント繊維に挟まれてはみ出さず、熱圧着後布帛の交点からはみ出さず、美観を損なわない。
【００３９】
高融点モノフィラメント繊維と低融点モノフィラメント繊維が組み合わされた糸条が、ポリエステルフィラメントと交織された場合に、低融点モノフィラメント繊維接触部分が、対応するフィラメントに溶着されて、強固に固定され、目崩れが防止される。
【００４０】
［実施例］
［実施例１］
ニードル織機を用いて、８５ｃｍ巾のカーテン芯地用織物を織成した。経糸には１５０デニール／４８フィラメントウーリー糸２本撚糸したポリエステルマルチフィラメントを用いた。緯糸として使用する低融点モノフィラメント繊維はポリエチレンテレフタレート‐イソフタレート共重合体（軟化点１９０℃・ＮＯＶＡＰＥＸ；三菱化学製）を紡糸して２００デニールのモノフィラメント繊維を得て、これに３００Ｄｅの高融点繊維ポリエステルモノフィラメントとを、それぞれニードル織機のニードルに供給して打ち込み、低融点モノフィラメント繊維２本、高融点繊維ポリエステルモノフィラメント２本が緯糸として引き揃えられた芯地用布帛を得た。織成した布帛を２１０℃のホットローラーに通し上記緯糸を経糸と熱圧着してその交点を融着し目崩れのない本発明布を得た。得られた布帛は、経糸方向はしなやかで、緯糸方向は剛性、弾性が示された。また低融点モノフィラメント繊維部分は布帛からはみ出すことはなく、美観が保たれた。
【００４１】
［実施例２］
緯糸に実施例１と同じ低融点繊維を用いた３００デニールのモノフィラメント繊維１本を用い、これと２００デニールの高融点モノフィラメント繊維２本を引き揃えてを撚糸し、１本の緯糸を得た。また、経糸は、実施例１同様に織成し、これらの糸をレピア織機を用いて製織し、芯地用布帛を得た。次いで、この布帛をヒートロール２２０℃に加熱して、本実施の形態の布帛を得た。得られた布帛は、経糸方向はしなやかで、緯糸方向は剛性、弾性が示された。また低融点モノフィラメント繊維部分は布帛からはみ出すことはなく、美観が保たれた。
【００４２】
［実施例３］
ラッセル編み機を用いて芯地を作成した。経糸に１５０デニール４８Ｆｉｌの高融点繊維ポリエステルウーリー糸を２本撚糸したものを用いた。緯糸としては、４００デニールの高融点ポリエステルモノフィラメント繊維を１本と、２５０デニールの高融点ポリエステルモノフィラメント繊維１本とを、それぞれ別々にニードルに供給し、４００デニールの高融点ポリエステルモノフィラメント繊維は全ウエールの跨って挿入し、また２５０デニールの高融点ポリエステルモノフィラメント繊維は、１ウエール毎に鎖編み目を構成し、これとは別に３００デニールの低融点モノフィラメント繊維（低融点繊維共重合エステル；融点約１９０℃）１本を、１ウエール毎に鎖編み目を構成するように挿入して、緯糸が、ゲージ（またはコース）方向に高融点モノフィラメント繊維と低融点モノフィラメント繊維とが交互に配列されたラッセル編み機によるニット布帛を得た。この編物を２００℃で加熱して、低融点繊維から成る緯糸が高融点繊維から成る経糸との交差部でしっかり接着され、目崩れのない、しなやかで反発弾性のある布帛が得られた。
【００４３】
【発明の効果】
本発明によれば、コンジュゲート繊維、芯鞘繊維等の高価な繊維を使用することなく、効果的に目崩れが防止でき、低融点繊維が露出しており、交織に対応する繊維とも容易に強固に圧着することができる。
【００４４】
また本発明によれば、低融点モノフィラメント繊維が露出しており、交織する相手の繊維とも容易に強固に固着することができ、ポリエチレンテレフタレート‐イソフタレートコポリマを使用することによって、物理的性能に優れ、目崩れしない布帛が得られる。
【００４５】
さらに本発明によれば、低融点モノフィラメント繊維の溶融部分が、高融点モノフィラメント繊維との間の空隙に吸収されるので、はみ出さず、美観を損ねるという不具合が生じない。
【図面の簡単な説明】
【図１】本発明の実施の一形態の融着糸３を用いた目崩れ防止布帛を示す一部の平面図である。
【図２】図１に示される融着糸３の拡大断面図である。
【図３】本発明の実施の他の形態の融着糸３を用いた目崩れ防止布帛を示す一部の平面図である。
【図４】図３に示される融着糸３の拡大断面図である。
【図５】本発明の実施のさらに他の形態の目崩れ防止布帛を示す一部の平面図である。
【符号の説明】
１  高融点繊維
２  低融点繊維
３  融着糸
４  経糸
５  緯糸
６  交差部
７  表面側交差部
８  裏面側交差部
【図１】
2004149964.tif 000003
【図２】
2004149964.tif 000004
【図３】
2004149964.tif 000005
【図４】
2004149964.tif 000006
【図５】
2004149964.tif 000007